(57)【要約】    【課題】感圧修正テープにおいては、文字などを誤って筆記した際に修正するため塗膜を転写させる。その転写塗膜上に再度筆記した際に、塗膜が傷つけられたり削り取られたりせず筆記感が良好で、筆記具インキの定着が良好な感圧修正テープを提供する。    【解決手段】上記課題を解決する手段として、白色隠蔽層と接着層の境界において２層が混ざり合ったずれ防止層を構築することで解決できることを見出した。白色隠蔽層中の顔料の充填量を７５〜８５重量％になるよう調整し、顔料の酸化チタン顔料と体質顔料の粒子径の比がおよそ１：１０となるよう選択する。これより白色隠蔽層が多孔質になるため、筆記具インキの吸収が良くなり筆記具インキの定着性も向上する。さらに白色隠蔽層中に接着層がしみこみ易くなり境界面において２層が混ざり合ったずれ防止層が構築される。これにより白色隠蔽層のずれが無く筆記感が向上する。    【選択図】      なし【特許請求の範囲】
【請求項１】
基材上に離型層と転写後文字等を覆い隠す白色隠蔽層と該白色隠蔽層を被転写物に定着させる接着層を有する感圧修正テープにおいて、白色隠蔽層の顔料含有率が７５〜８５重量％で多孔質であり、かつ白色隠蔽層と接着層の間に１．０〜２．０μｍの白色隠蔽層と接着層が混じり合ったずれ防止層を有することを特徴とする感圧修正テープ。
【請求項２】
白色隠蔽層中の顔料が、酸化チタン顔料と体質顔料の混合であり、酸化チタン顔料の粒子径と体質顔料の粒子径の比がおよそ１：１０であることを特徴とする請求項１記載の感圧修正テープ。
【発明の詳細な説明】
【技術分野】
【０００１】
本発明はボールペン、サインペン、マーカーなどの筆記具で誤って文字を筆記した際にその筆記跡を修正する感圧式転写テープに関するものである。感圧修正テープは小型の巻き出し、巻取り、ヘッド部からなる転写容器に搭載されヘッド部から圧力を加えることにより紙等に転写し筆記跡などを修正できる。
【背景技術】
【０００２】
筆記跡などを修正する方法としては修正液があるが近年修正液に代わり感圧修正テープなる修正具が多く世に出回ってきている。これは修正した直後に乾燥させる必要が無く再度筆記できるといった点が優れているからである。
【０００３】
しかしながら再度筆記した場合、転写塗膜が筆記具先端に傷つけられ、削り取られてしまう現象が起こり、紙の上に筆記する様子とはかなりかけ離れた状態である。特に近年は０.５ｍｍ以下の先端部が鋭利な筆記具が多く出回っておりこの現象はより起こりやすい傾向にあるといえる。
【０００４】
さらに水性インキ、特に水性ゲルインキを採用している筆記具においては転写塗膜上において乾燥しにくく、筆記直後に滲みが生じたり触れた際に汚れが生じたりする。こういった筆記具インキが転写塗膜上において定着が悪い傾向にあるためこのような現象が起こると考えられる。
【０００５】
これらの観点から従来の感圧修正テープでは再度筆記する際の筆記性、及びインキの定着性が悪い。紙に対して筆記する場合と比較すると使用しやすいとはいえない状態である。
【特許文献１】特開２００１−０１１３９８号公報
【特許文献２】特開平１１−１９８５８８号公報
【特許文献３】特開平１０−３０９８９３号公報
【特許文献４】特開平１０−２７８４８９号公報
【特許文献５】特開平０８−２７６６９５号公報
【発明の開示】
【発明が解決しようとする課題】
【０００６】
本発明が解決しようとする課題は、修正転写した後再度筆記する場合の筆記感が良く、筆記具インキ、特に水性インキの転写塗膜に対する定着性を向上させ使用しやすい感圧修正テープを提供することである。
【課題を解決するための手段】
【０００７】
請求項１に関しては基材上に離型層と白色隠蔽層と接着層とその２層が混ざり合った層で構築される感圧修正テープにおいて、白色隠蔽層の顔料含有率が７５〜８５重量％で多孔質であり、かつ白色隠蔽層と接着層の間に１．０〜２．０μｍの白色隠蔽層と接着層が混じり合ったずれ防止層を有することを特徴とする感圧修正テープに関するものである。さらに請求項２に関しては白色隠蔽層中の顔料が、酸化チタン顔料と体質顔料の混合であり、酸化チタン顔料の粒子径と体質顔料の粒子径の比がおよそ１：１０であることを特徴とする請求項１記載の感圧修正テープ関するものである。層の厚みに関してはマイクロメーターを用いて測定する。
【発明の効果】
【０００８】
上記手段を用い白色隠蔽層と接着層の２層が混ざり合ったずれ防止層を構築することにより白色隠蔽層と接着層とのずれが起こりにくくなるため再筆記する場合の筆記性が向上する。また白色隠蔽層が多孔質であるため筆記具インキがしみこみ易くなり定着性が向上する。
【発明を実施するための最良の形態】
【０００９】
本発明における感圧転写テープは基材上の両面に離型層を設け、白色隠蔽層、接着層を構築しそれら２層が混ざり合ったずれ防止層からなる多層構造のテープである。
【００１０】
基材としては厚み３〜５０μｍ程度のポリエチレンテレフタレ−ト（ＰＥＴ）、ポリエチレンナフタート、ポリプロピレンなどのプラスティックフィルムや、３０〜６０ｇ／ｍ２程度のグラシン紙などの薄葉紙が用いられる。
【００１１】
離型処理として前出の基材上に、シリコン樹脂、フッ素樹脂、その他離型性を有する樹脂、オイルなどと、剥離性を有しない合成樹脂や微粒子、剥離調整のための添加剤など単体もしくは数種類を混合し離型層を構築する。
【００１２】
白色隠蔽層には白色顔料として酸化チタン及び体質顔料が用いられる。高隠蔽性を要求されるため固形分中に多く含有し形成された塗膜は多孔質となる。望ましくは７５〜８５％含まれるよう調整する。これにより多孔質構造が容易に構築される。ただし、８５％以上含有させると白色隠蔽層の膜強度が下がり、筆記性が低下するため８５％を上限であると考える。
【００１３】
白色隠蔽層に含有させる酸化チタンに関しては一般的に塗料などに用いられる粒径０．１〜１．０μｍの隠蔽性の高いものが望ましい。体質顔料に関しては粒径１．０〜１０．０μｍの炭酸マグネシウム、炭酸カルシウム、酸化アルミニウム、二酸化珪素、セライト、クレーなどがあげられる。ビヒクルにはウレタン系、アクリル系、ビニル系、オレフィン系、ゴム系などを単体、もしくは数種を混合して用いることができる。有機溶剤中、有機溶剤分散液中、水溶分散液（エマルション含む）中にて前出の白色顔料、体質顔料およびビヒクル、必要に応じて分散剤、添加剤を均一に混合し白色隠蔽層インキとする。
【００１４】
接着層には一般に粘着剤として扱われているアクリル系、ロジン系、ゴム系、ビニルエーテル系樹脂、ポリイソブチレン系などの成分と必要であれば充填剤、接着性調整剤、老化防止剤、微粒子等を配合し有機溶剤中、有機溶剤分散液中、水溶分散液（エマルション含む）中にて均一に分散、混合させて作成し接着層インキとする。
【００１５】
各層はそれぞれ分散機、攪拌機等で均一に混合しインキとして作成したものを一般的に知られているコーターにより塗布し所定の膜厚に調整し乾燥させ各層を構築する。
【００１６】
白色隠蔽層は乾燥後の層の厚みが１５．０〜２５．０μｍに形成されるよう調整し塗布する。その上に前出の接着層インキを塗布し乾燥させ接着層とする。接着層は厚みが１．０〜４．０μｍになるよう調整し塗布する。接着層がインキ状態から乾燥し成膜する過程において白色隠蔽層中に染み込み、結果２層が交じり合ったずれ防止層が形成される。
【００１７】
白色隠蔽層の厚みに関しては１５．０〜２５．０μｍが望ましく、これより薄い場合は隠蔽性が得られず、またこれより厚い場合は容器に搭載し転写させた際の切れ性が悪くなる。粘着層の厚みに関しては１．０〜４．０μｍの範囲が望ましく、これより薄い場合は感圧転写において良好な転写性が得られず、またこれより厚い場合は転写塗膜の柔軟性が上がり再筆記した際の筆記感が悪くなる。
【００１８】
白色隠蔽層と接着層の２層が混じりあったずれ防止層の構築に関しては白色隠蔽層を支持体に塗布し、次に粘着層を塗布する際に粘着層が白色隠蔽層中に沈み込み形成される。ずれ防止層の厚みに関しては１．０〜２．０μｍが望ましい。
【００１９】
このように塗布したものを細い幅にスリットし小巻にしたものを転写容器に入れ感圧修正テープとする。
【実施例１】
【００２０】
以下に本発明における実施例により詳細に説明する。ただし本発明はこれらの実施例に限定されるものではない。
【００２１】
実施例および比較例により作成した検体を下記評価方法にて品質の評価を行った。
【００２２】
定着性
検体を転写容器に入れ上質紙に転写を行いその上から水性ボールペンで線を引く。１０秒間放置後上質紙にてその筆記後をこすりにじみや汚れがないか観察し比較評価を行う。
にじみ、汚れなし  ・・・  ○    にじみ、汚れあり  ・・・  ×
水性ボールペン  ・・・ぺんてる社製  Ｈｙｂｒｉｄ  ＴＥＣＮＩＣＡ
【００２３】
筆記性
定着性の評価と同様に検体を転写容器に入れ上質紙に転写を行う。その上からボールペンで直線を引きその筆記跡の削り取られ、盛り上がりの有無を観察し比較評価する。
削り取られ、盛り上がりなし  ・・・  ○    削り取られ、盛り上がりあり  ・・・  ×
水性ボールペン  ・・・ぺんてる社製  Ｈｙｂｒｉｄ  ＴＥＣＮＩＣＡ
【００２４】
基材として両面離型処理を施した３８μｍのＰＥＴを選択した。まず基材上に白色隠蔽層インキを所定の膜厚になるよう塗布しその上から接着層インキを所定の膜厚になるよう塗布した。実施例、比較例ごとの評価結果は下表のとおりである。
【表１】
2006069052.tif 000002
【００２５】
このように顔料白色隠蔽層と接着層の２層が混ざり合ったずれ防止層の３層を構築することにより再度筆記する際の筆記性が向上し、かつ筆記具インキの定着性が良好な感圧修正テープを提供できる。